i 2047070 La présente invention concerne le collage d'une première feuille à une seconde feuille qui est en papier, de manière que les deux feuilles puissent être par la suite décollées l'une de l'autre, et des emballages qui comprennent de tels 5 scellements. Il est fréquemment nécessaire d'emballer certains produits, par exemple des produits ou, articles médicaux ou chirurgicaux,, de manière à pouvoir stériliser les emballages scellés. Par exemple, on peut effectuer la stérilisation d'un 10 emballage scellé avec de l'oxyde d'éthylène, un tel procédé comportant plusieurs cycles sous vide au cours desquels on abaisse la pression dans la chambre pendant -une durée de 10 à 15 minutes à une valeur de l'ordre de 25 mm de mercure. Ainsi, les emballages doivent supporter cette basse pression 15 sans éclater et sans s'ouvrir dans.les zones de scellement et ils doivent en môme temps avoir une perméabilité suffisante pour laisser passer la vapeur stérilisante. Les pellicules en matières plastiques ne sont pas suffisamment perméables pour permettre une telle stérilisation et il est donc habituel de 20 choisir du papier pour constituer l'une des feuilles de l'emballage, le papier étant une matière suffisamment perméable dans ce but. Cependant, lorsqu'on utilise du papier pour l'une des feuilles de l'emballage, il est difficile de réaliser un bon scellement. Il est spécialement avantageux de disposer 25 d'emballages, pour des articles médicaux, dont les scellements puissent être décollés, de manière que pour ouvrir l'emballage, 11 suffise de séparer les deux feuilles l'une de l'autre à l'endroit du scellement. Cependant, lorsqu'on cherche à procéder de cette façon avec un emballage dont l'une des feuilles est en 50 papier, le papier se déchire et ses fibres s'éparpillent dans l'air, ce qui rend difficile de retirer le contenu de l'emballage dans de bonnes conditions à'aseptie et, en outre, la présence de fibres dans 1'air risque de précipiter des organismes qui sont portés par l'air. Cette invention a pour but de remédier à 35 cet inconvénient en procurant des scellements décollables sans déchirement de fibres. La présente invention a pour objet un procédé de collage d'une première feuille à une seconde feuille qui est en papier, de manière que les deux feuilles puissent être par la 40 suite décollées l'une de l'autre, procédé caractérisé par le fait 70 23111 2 2047070 qu'on applique un adhésif qui adhère à chaud à la'première • feuille, cet adhésif étant d'un type qui permet un décollement ultérieur des feuilles l'une de l'autre après le collage à chaud, On applique un vernis au papier à un taux qui. ne diminue 5 pas notablement la,perméabilité aux gaz de celui-ci, • vernis • Y. -qui comprend un-polymère ou un copolymère vinylique et.qui est- - / incompatible' avec, 1'adhésif dans les conditions du collage à chaud, et on colle à chaud l'une sur ;1'autre les deux .f.euilles ■ qui portent l'adhésif et le vernis. ; T ~ 10 L'invention comprend aussi des emballages-faits de deux feuilles qui ont été collées par le procédé décrit - ; ci-dessus. . De préférence, on applique le. vernis à la seconde-feuille sur toute 1'étendue de la surface de celle-ci à • 15 partir d'une solution, avantageusement à l'aide d'un cylindre de gravure, et l'adhésif qui est appliqué à la première feuille peut avantageusement avoir la composition décrite dans le brevet britannique Ho 1.093-671 au nom de la Demanderesse. La première feuille peut comprendre- un stratifié d'une pellicule 20 de cellulose et d'une pellicule d'une polyoléfine, de préférence de polyêthylène, l'adhésif étant appliqué sur la pellicule de.polyoléfine. Comme exemples de vernis préférés, on citera les copolymères d'acétate de vinyle et de chlorure de vinyle 25 contenant de 4 à 4-0 % en poids d'acétate de vinyle, les polymères ternaires contenant de l'acide maléique polymérisé avec du chlorure de vinyle et de l'acétate de vinyle, de préférence dans les proportions de 86% de chlorure de vinyle, 13~/o d'acétate de vinyle et 1% d'acide maléique, et l'acétate 50 de polyvinyle. Le vernis peut également contenir des mélanges de ces polymères. La température du collage à chaud peut être comprise entre 65 et 250°C, de préférence entre 100 et 190°C. L'adhésif et le vernis sont avantageusement choisis de manière que la 55 résistance du scellement au décollement,déterminée à l'aide d'un appareil de laboratoire, soit comprise entre 60 et 300 g, pour 15 mm de longueur, de préférence entre 120 et 230 g pour 15 mm. On peut utiliser les emballages qui ont été scellés 40 de la façon décrite par exemple comme sacs pour conserver 0 23111 2047070 des aiguilles stérilisées ou des gants chirurgicaux, la largeur du scellement pouvant être comprise entre 4 et 10 mm selon la dimension du sac. Lorsque l'emballage doit contenir des seringues de 3 x 8 cm, la largueur du scellement peut être par exemple de 5 4 à 5 huûj alors que s'il doit contenir des gants chirurgicaux de 30 x 15 cm, la largeur du scellement pourra être de 9 à 10 mm. L'exemple suivant sert à illustrer l'invention, sans aucunement en limiter la portée : EXEMPLE ; 10 On enduit par le procédé de gravure un papier 2 kraft blanchi, glacé mécaniquement et pesant 49 g au m , avec un vernis comprenant -un polymère ternaire à 1% d'acide maléique polymérisé avec 86% de chlorure de vinyle et 13% 2 d'acétate de vinyle. Le poids de l'enduit est de 3 g au m . 15 On colle à chaud cette feuille de papier enduite à un stratifié d'une pellicule de cellulose et d'une pellicule de polyêthylène à basse densité, dont la face de polyêthylène porte une couche d'adhésif composée d'un copolymère éthylène/acétate de vinyle et de polystyrène. On scelle à chaud le vernis et l'adhésif 20 à une température de 135°C sous une pression de 1,4 kg/cm pendant 1,5 seconde, à l'aide d'une mâchoire de scellement à chaud ayant 2,5 cm de largeur. La résistance au décollement du scellement est de 90 g pour 15 mm. 70 23111 4 2047070 REVENDICATIONS v ' ^ 1.- Procédé de collage d'une première feuille à une seconde feuille qui est en papier, de manière que les deux feuilles puissent être par la suite décollées l'une de l'autre, procédé caractérisé par le fait qu'on applique un adhésif qui 5 adhère à chaud à la première feuille, cet adhésif: étant d'un type qui permet un décollement ultérieur des feuilles l'une de l'autre après le collage à chaud, on applique un vernis au papier à un taux qui ne diminue pas notablement la perméabilité aux gaz de celui-ci, vernis qui 10 comprend un polymère ou un copolymère vinylique et qui est incompatible avec l'adhésif dans les conditions du collage à chaud, et on colle à chaud l'une sur l'autre les deux feuilles qui portent l'adhésif et le vernis. 2.- Procédé.selon la revendication 1, caractérisé en 15 ce que le vernis comprend un polymère ternaire contenant de l'acide maléique polymérisé avec du chlorure de vinyle et de l'acétate de vinyle, un copolymère acétate de vinyle/chlorure de vinyle ou de l'acétate de polyvinyle ou bien un mélange de ces polymères. 20 3.- Procédé selon la revendication 1 ou 2, caractérisé en ce que l'adhésif comprend un copolymère éthylène/acétate de vinyle et du polystyrène» 4.- Procédé selon l'une quelconque des revendications 1 à 3» caractérisé en ce que la première feuille est vin stratifié 25 d'une pellicule de cellulose et d'une pellicule de polyoléfine et on applique l'adhésif sur la pellicule de polyoléfine. 5.- Procédé selon la revendication 4, caractérisé en ce que la polyoléfine est du polyêthylène. 6.- Procédé selon l'une quelconque des revendications 30 1 à 5» caractérisé en ce qu'on applique le vernis à partir d'une solution, sur toute l'étendue de la surface du papier. 7.- Procédé selon l'une quelconque des revendications 1 à 6, caractérisé en ce qu'on effectue le scellement à chaud à une température comprise entre 100 et 190°C. 35 8.- Emballage comprenant une première feuille et une feuille de papier qui ont été scellées par un procédé selon l'une quelconque des revendications 1 à 7= 9.- Emballage selon la revendication 8, caractérisé en ce que le scellement entre la première feuille et la feuille 40 de papier a une résistance au décollement comprise entre 60 et 300 pour 15 nm de longueur. 10.- Emballage selon la revendicatiea 8 ou 9, caractérisé en ce qu'il a été stérilisé après scellement.